"A芳香環含有ウレタンメタアクリレート、Bカルボキシル基含有メタアクリレート、及びC多官能メタアクリレートを含有するエネルギー線硬化型樹脂組成物であって、該組成物の乾燥質量1g当たりの酸価が80mgKOH/g以上130mgKOH/g以下であり、該組成物の乾燥質量1kg当たりの炭素-炭素二重結合含有量と芳香環含有量の合計が5.4mol/kg以上であることを特徴とするエネルギー線硬化型樹脂組成物。更に、シランカップリング剤を含有することを特徴とする請求項1に記載のエネルギー線硬化型樹脂組成物。本発明は、上記の点に鑑み、基材に対する密着性に優れるとともに、耐溶剤性や耐汚染性、耐屈曲性等の塗膜としての性能に優れたエネルギー線硬化型樹脂組成物を提供することを目的とする。本発明に係るエネルギー線硬化型樹脂組成物は、A芳香環含有ウレタンメタアクリレート、Bカルボキシル基含有メタアクリレート、及びC多官能メタアクリレートを含有するものであって、該組成物の乾燥質量1g当たりの酸価が80mgKOH/g以上130mgKOH/g以下であり、該組成物の乾燥質量1kg当たりの炭素-炭素二重結合含有量と芳香環含有量の合計が5.4mol/kg以上であることを特徴とするものである。本発明に係るエネルギー線硬化型樹脂組成物であると、プラスチックや金属等の各種基材に対して密着性に優れた塗膜を形成することができるとともに、耐溶剤性や耐汚染性、耐屈曲性等の塗膜性能に優れたものが得られる。実施形態に係るエネルギー線硬化型樹脂組成物は、A芳香環含有ウレタンメタアクリレートと、Bカルボキシル基含有メタアクリレートと、C多官能メタアクリレートとを含有する。A成分である芳香環含有ウレタンメタアクリレートとしては、分子内に芳香環を含む各種ウレタンメタアクリレートを用いることができる。芳香環を含むことにより、樹脂組成物の耐汚染性や耐溶剤性等の塗膜としての性能を向上することができる。芳香環としては、例えば、ベンゼン環、ナフタレン環、アントラセン環等が挙げられるが、通常はベンゼン環であることが好ましい。なお、芳香環は、ウレタンメタアクリレートの分子内に含む限り、ウレタン化反応物を構成するポリオール成分とポリイソシアネート成分のいずれに含まれてもよいが、芳香環含有量を高めるために、好ましくは双方に芳香環を含むものを用いることである。該芳香環含有ウレタンメタアクリレートの具体例としては、ビスフェノール類と有機イソシアネートと水酸基含有メタアクリレート化合物のウレタン化反応物a1、芳香環含有エポキシ樹脂のメタアクリル酸付加物と有機イソシアネートとのウレタン化反応物a2等が挙げられる。上記ウレタン化反応物a1において、ビスフェノール類としては、例えば、ビスフェノールA、ビスフェノールF、ビスフェノールS、及びこれらのアルキレンオキサイド変性物が挙げられ、これらは単独でも、2種以上組み合わせてもよい。ウレタン化反応物a1としては、例えば、エチレンオキサイド変性ビスフェノールAと有機イソシアネートと2-ヒドロキシエチルメタアクリレートのウレタン化反応物、プロピレンオキサイド変性ビスフェノールAと有機イソシアネートと2-ヒドロキシエチルメタアクリレートのウレタン化反応物、ブチレンオキサイド変性ビスフェノールAと有機イソシアネートと2-ヒドロキシエチルメタアクリレートのウレタン化反応物等が挙げられる。上記ウレタン化反応物a2において、芳香環含有エポキシ樹脂としては、例えば、ビスフェノールA型エポキシ樹脂、ビスフェノールF型エポキシ樹脂、ノボラックフェノール型エポキシ樹脂等が挙げられ、これらは単独でも、2種以上組み合わせてもよい。かかる芳香環含有エポキシ樹脂のエポキシ基をメタアクリル化することにより得られるエポキシアクリレートの水酸基に対して有機イソシアネートのイソシアネート基を反応させることでウレタン化反応物a2が得られる。なお、上記a1及びa2において、有機イソシアネートとしては、各種ポリイソシアネートを用いることができ、例えば、トリレンジイソシアネート、ジフェニルメタンジイソシアネート、キシリレンジイソシアネート、テトラメチルキシリレンジイソシアネート等の芳香族ジイソシアネート、イソホロンジイソシアネート、水添ジフェニルメタンジイソシアネート、水添キシリレンジイソシアネート等の脂環族ジイソシアネート、ヘキサメチレンジイソシアネート、トリメチルヘキサメチレンジイソシアネート等の脂肪族ジイソシアネートが挙げられ、これらは単独でも、2種以上組み合わせてもよい。以上の各種芳香環含有ウレタンメタアクリレートは、それぞれ単独で用いても、2種以上組み合わせて用いてもよい。これらの芳香環含有オリゴマーを用いることにより、樹脂組成物において耐屈曲性等の塗膜としての性能を向上することができる。ここで、オリゴマーとは、モノマーが2~数十程度結合した重合体をいう。B成分であるカルボキシル基含有メタアクリレートとしては、分子内にカルボキシル基を含む各種メタアクリレートモノマーを用いることができる。カルボキシル基を含むことにより、樹脂組成物において基材との密着性を向上することができる。該カルボキシル基含有メタアクリレートとしては、多塩基酸又はその無水物と水酸基含有メタアクリレート化合物との反応によって得られるものを用いることができ、即ち、多塩基酸の複数のカルボキシル基を水酸基含有メタアクリレート化合物で部分的にエステル化することによりカルボキシル基を含むメタアクリレートが得られる。多塩基酸無水物としては、例えば、無水フタル酸、テレフタル酸、イソフタル酸、無水テトラヒドロフタル酸、無水メチルテトラヒドロフタル酸、無水ヘキサヒドロフタル酸、無水マレイン酸、無水コハク酸、イタコン酸、フマル酸、無水ピロメリット酸、無水トリメリット酸、アジピン酸、セバシン酸、アゼライン酸等が挙げられ、これらは単独でも、2種類以上組み合わせてもよい。水酸基含有メタアクリレート化合物としては、例えば、2-ヒドロキシエチルメタアクリレート、4-ヒドロキシブチルメタアクリレート、2-ヒドロキシプロピルメタアクリレート、フェニルグリシジルメタアクリレート、エチレンオキサイド変性2-ヒドロキシエチルメタアクリレート、プロピレンオキサイド変性2-ヒドロキシエチルメタアクリレート、ブチレンオキサイド変性2-ヒドロキシエチルメタアクリレート、カプロラクトン変性2-ヒドロキシエチルメタアクリレート、グリセリンジメタアクリレート、トリメチロールプロパンジメタアクリレート、トリス2-ヒドロキシエチルイソシアヌル酸ジメタアクリレート、ペンタエリスリトールトリメタアクリレート、ジトリメチロールプロパントリメタアクリレート、ジペンタエリスリトールペンタメタアクリレート、エポキシ樹脂のメタアクリル酸付加物などが挙げられ、これらは単独でも、2種類以上組み合わせてもよい。なお、B成分のカルボキシル基含有メタアクリレートには、上記A成分のウレタンメタアクリレートは含まれない。C成分である多官能メタアクリレートは、架橋作用を発揮するために配合され、2官能以上の各種メタアクリレートモノマーが用いられ、好ましくは3~6官能のものを用いることである。なお、C成分の多官能メタアクリレートには、上記A成分のウレタンメタアクリレートやB成分のカルボキシル基含有メタアクリレートは含まれない。多官能メタアクリレートの具体例としては、例えば、グリセリンジメタアクリレート、グリセリントリメタアクリレート、トリメチロールプロパンジメタアクリレート、トリメチロールプロパントリメタアクリレート、エチレンオキサイド変性トリメチロールプロパンジメタアクリレート、エチレンオキサイド変性トリメチロールプロパントリメタアクリレート、プロピレンオキサイド変性トリメチロールプロパンジメタアクリレート、プロピレンオキサイド変性トリメチロールプロパントリメタアクリレート、ブチレンオキサイド変性トリメチロールプロパンジメタアクリレート、ブチレンオキサイド変性トリメチロールプロパントリメタアクリレート、トリス2-ヒドロキシエチルイソシアヌル酸ジメタアクリレート、トリス2-ヒドロキシエチルイソシアヌル酸トリメタアクリレート、ペンタエリスリトールテトラメタアクリレート、ペンタエリスリトールトリメタアクリレート、エチレンオキサイド変性ペンタエリスリトールテトラメタアクリレート、エチレンオキサイド変性ペンタエリスリトールトリメタアクリレート、プロピレンオキサイド変性ペンタエリスリトールテトラメタアクリレート、プロピレンオキサイド変性ペンタエリスリトールトリメタアクリレート、ブチレンオキサイド変性ペンタエリスリトールテトラメタアクリレート、ブチレンオキサイド変性ペンタエリスリトールトリメタアクリレート、カプロラクトン変性ペンタエリスリトールテトラメタアクリレート、カプロラクトン変性ペンタエリスリトールトリメタアクリレート、ジトリメチロールプロパンテトラメタアクリレート、ジトリメチロールプロパントリメタアクリレート、ジペンタエリスリトールヘキサメタアクリレート、ジペンタエリスリトールペンタメタアクリレートなどが挙げられ、これらは単独でも、2種類以上組み合わせてもよい。これらの中でも、基材に対する密着性を向上できることから、水酸基を有する多官能メタアクリレートを用いること、即ち、C成分として、水酸基含有多官能メタアクリレートを含む多官能メタアクリレートを用いることが好ましい。上記エネルギー線硬化型樹脂組成物中におけるA成分、B成分及びC成分の配合量は、特に限定されないが、A成分とB成分とC成分の合計量を100質量部として、A成分が10~60質量部、B成分が30~70質量部、C成分が10~40質量部であることが好ましい。上記エネルギー線硬化型樹脂組成物には、更に、シランカップリング剤を配合してもよい。シランカップリング剤を配合することにより、ガラスなどの無機材料を用いてなる基材に対する密着性を更に向上することができる。シランカップリング剤としては、特に限定されず、例えば、3-アクリロキシプロピルトリメトキシシラン、3-メタクリロキシプロピルトリメトキシシラン、3-メタクリロキシプロピルメチルジメトキシシラン、3-メタクリロキシプロピルトリエトキシシラン等のメタアクリルシランカップリング剤;3-グリシドキシプロピルトリメトキシシラン、3-グリシドキシプロピルメチルジメトキシシラン、3-グリシドキシプロピルトリエトキシシラン、3-グリシドキシプロピルメチルジエトキシシラン、2-3,4-エポキシシクロヘキシルエチルトリメトキシシラン等のエポキシシランカップリング剤;ビニルトリメトキシシラン、ビニルトリエトキシシラン、ビニルトリイソプロポキシシラン、アリルトリメトキシシラン等が挙げられ、これらは単独でも、2種類以上組み合わせてもよい。シランカップリング剤の配合量は、特に限定されないが、上記A成分とB成分とC成分の合計量100質量部に対して、0.01~10質量部であることが好ましく、より好ましくは0.1~3質量部である。上記エネルギー線硬化型樹脂組成物には、必要に応じて光重合開始剤を添加することができる。光重合開始剤の種類は特に限定されず、公知のものが使用可能であり、代表的な例としては、1-ヒドロキシ-シクロヘキシル-フェニル-ケトン、2-ヒドロキシ-2-メチル-1-フェニル-プロパン-1-オン、1-[4-2-ヒドロキシエトキシ-フェニル]-2-ヒドロキシ-2-メチル-1-プロパン-1-オン、2-ヒロドキシ-1-{4-[4-2-ヒドロキシ-2-メチル-プロピオニル-ベンジル]フェニル}-2-メチル-プロパン-1-オン等のα-ヒドロキシアルキルフェノン、2-メチル-1-4-メチルチオフェニル-2-モルフォリノプロパン-1-オン、2-ベンジル-2-ジメチルアミノ-1-4-モルフォリノフェニル-ブタノン-1等のα-アミノアルキルフェノン、ベンジルジメチルケタール、ベンゾインイソプロピルエーテル、ベンゾフェノン等が挙げられる。これらを単独で用いても、2種類以上組み合わせてもよい。光重合開始剤を使用する場合のその添加量は、上記A成分とB成分とC成分の合計量100質量部に対して、0.1~10重量部が好ましく、1~5重量部がより好ましい。上記エネルギー線硬化型樹脂組成物には、また、必要に応じて、溶剤、安定剤、滑剤、充填剤、着色剤などを配合することができる。上記エネルギー線硬化型樹脂組成物は、その乾燥質量1g当たりの酸価が80mgKOH/g以上130mgKOH/g以下であることを特徴とする。酸価が80mgKOH/g以上であることにより、基材に対する密着性を向上することができ、また130mgKOH/g以下であることにより、塗膜の耐溶剤性を向上することができる。酸価は、100mgKOH/g以上であることがより好ましく、また、120mgKOH/g以下であることがより好ましい。樹脂組成物の酸価は、上記B成分に含まれるカルボキシル基によって調整することができ、B成分のカルボキシル基含有メタアクリレートの種類と樹脂組成物中におけるその含有率を調整することにより、上記範囲内に設定することができる。ここで、樹脂組成物の乾燥質量を基準としているのは、該樹脂組成物が溶剤を含む場合に、該溶剤を除く固形分での質量を基準とするためである。該樹脂組成物の酸価は、JISK0070に準じ、水酸化カリウム標準液による中和滴定法により測定される。上記エネルギー線硬化型樹脂組成物は、また、その組成物の乾燥質量1kg当たりの炭素-炭素二重結合含有量と芳香環含有量の合計が5.4mol/kg以上であることを特徴とする。炭素-炭素二重結合含有量と芳香環含有量の合計を5.4mol/kg以上とすることにより、耐溶剤性や耐汚染性等の塗膜としての性能を向上することができる。詳細には、芳香環含有量を上げることにより、耐溶剤性、耐汚染性等の塗膜性能を向上することができ、あるいはまた、二重結合含有量を上げることにより、塗膜の架橋密度を挙げて塗膜への薬品の浸透を防ぐことができるので、両者の合計量を規定することにより、塗膜性能の向上を図ることができる。炭素-炭素二重結合含有量と芳香環含有量の合計は、より好ましくは5.7mol/kg以上であり、上限は特に限定されないが、通常は10mol/kg以下であり、より好ましくは7mol/kg以下である。ここで、炭素-炭素二重結合含有量は、該樹脂組成物中に含まれる炭素-炭素二重結合C=Cの含有量mol/kg乾燥質量のことであり、主としてメタアクリロイル基のC=Cの含有量である。そのため、上記A~Cの各成分の種類と配合量を調整することにより、上記範囲内に設定することができる。例えば、一般に、A成分のオリゴマーよりもB及びC成分のメタアクリレートモノマーの方が更には、B成分よりもC成分の多官能メタアクリレートの方が、質量当たりの二重結合含有量が大きいので、これら成分の質量比率を高めることにより、該炭素-炭素二重結合含有量を高めることができる。なお、炭素-炭素二重結合含有量は、芳香環含有量との合計値が上記範囲内にある限り、特に限定されるものではないが、3.5mol/kg以上であることが好ましく、より好ましくは4.0~7.0mol/kgである。また、芳香環含有量は、該樹脂組成物中に含まれるベンゼン環やナフタレン環等の芳香環の含有量mol/kg乾燥質量のことである。芳香環は、上記A成分に含まれるものの他、B成分やC成分等にも含まれる場合があるので、これら各成分の種類と配合量を調整することにより、上記範囲内に設定することができる。例えば、B成分とC成分に芳香環が含まれない場合、A成分の質量比率を高めることにより、該芳香環含有量を高めることができる。なお、芳香環含有量は、炭素-炭素二重結合含有量との合計値が上記範囲内にある限り、特に限定されるものではないが、1.0mol/kg以上であることが好ましく、より好ましくは1.3~4.0mol/kgである。該樹脂組成物中に含まれる炭素-炭素二重結合含有量と芳香環含有量は、樹脂組成物に配合する各原料中に含まれる炭素-炭素二重結合と芳香環のmol数をそれぞれ求め、求めた値を樹脂組成物の質量kg溶剤を除く乾燥質量で割ることにより算出することができる。また、得られた樹脂組成物から測定する際には、1H-NMR測定により求めることができる。詳細には、内部標準物質として1,4-ビストリメチルシリルベンゼン和光純薬社製を用いて、内部標準物質及びエネルギー線による硬化前の樹脂組成物を秤量し、それを重水素化クロロホルムに溶解させて1H-NMR測定を行い、得られたスペクトルから炭素-炭素二重結合と芳香環のmol数をそれぞれ求め、その値を樹脂組成物の質量で割ることで、炭素-炭素二重結合含有量と芳香環含有量mol/kgが求められる。上記エネルギー線硬化型樹脂組成物は、プラスチックや金属等からなる各種基材へのコーティングや接着に用いることができる。より詳細には、家庭電気器具、内外装建材、事務用品、車両等の各種用途において、基材表面にコーティングして塗膜を形成するのに好適に用いることができる。被塗物となる基材としては、特に限定されるものではないが、ポリカーボネートやABS樹脂、ポリエステル等の種々のプラスチック板、鉄、アルミニウムなどの金属板、ガラス板等が挙げられる。また、各種メッキ鋼板や、スパッタ層などの酸化ケイ素層が施された基材等、予め表面処理された基材に対するコーティングにも用いることができる。該エネルギー線硬化型樹脂組成物は、紫外線などの活性エネルギー線を照射することにより硬化させることができる。そのためのエネルギー線源は特に限定されないが、例としては、高圧水銀灯、電子線、γ線、カーボンアーク灯、キセノン灯、メタルハライド灯等が挙げられる。該エネルギー線硬化型樹脂組成物を紫外線照射により硬化させる場合、硬化に要する紫外線照射量は、特に限定されないが、100~3000mJ/cm2であることが好ましい。以下、本発明を実施例および比較例によりさらに具体的に説明するが、本発明はこれらの実施例に何ら限定されるものではない。なお、以下において、部及びは、特に断らないかぎり、全て質量基準であるものとする。[合成例1:芳香環含有ウレタンアクリレートA1の合成]フラスコに、ビスフェノールA型エポキシ樹脂グリシジルエーテル系、エポキシ当量=190g/eqのアクリル酸エステル1048g2モル、ハイドロキノンモノメチルエーテル0.62g、キシレリンジイソシアネート188g1モルを仕込み、70~80°Cの条件にて、残存イソシアネート濃度が0.1になるまで反応させ、芳香環含有ウレタンアクリレートA1を得た。得られたウレタンアクリレートA1の炭素-炭素二重結合含有量は3.2mol/kg、芳香環含有量は4.5mol/kgである。[合成例2:芳香環含有ウレタンアクリレートA2の合成]エポキシ樹脂のアクリル酸エステルを、ビスフェノールA型エポキシ樹脂グリシジルエーテル系、エポキシ当量=925g/eqのアクリル酸エステル3344g2モルに代え、またハイドロキノンモノメチルエーテルを1.77gとし、その他は合成例1と同様にして、芳香環含有ウレタンアクリレートA2を得た。得られたウレタンアクリレートA2の炭素-炭素二重結合含有量は1.1mol/kg、芳香環含有量は6.1mol/kgである。[合成例3:芳香環含有ウレタンアクリレートA3の合成]エポキシ樹脂のアクリル酸エステルを、ビスフェノールA型エポキシ樹脂グリシジルエーテル系、エポキシ当量=2000g/eqのアクリル酸エステル5944g2モルに代え、またハイドロキノンモノメチルエーテルを3.07gとし、その他は合成例1と同様にして、芳香環含有ウレタンアクリレートA3を得た。得られたウレタンアクリレートA3の炭素-炭素二重結合含有量は0.67mol/kg、芳香環含有量は6.5mol/kgである。[合成例4:ウレタンアクリレートA4芳香環なし、比較例の合成]フラスコに、ポリテトラメチレングリコール平均分子量650650g1モル、イソホロンジイソシアネート444g2モル、ジブチルチンジラウレート0.1gを仕込み、70~80°Cの条件にて、残存イソシアネート濃度が7.7になるまで反応させた後、更にハイドロキノンモノメチルエーテル0.66g、2-ヒドロキシエチルアクリレート232g2モルを仕込み、70~80°Cの条件にて、残存イソシアネート濃度が0.1になるまで反応させ、ウレタンアクリレートA4を得た。得られたウレタンアクリレートA4の炭素-炭素二重結合含有量は1.5mol/kg、芳香環含有量は0mol/kgである。[合成例5:カルボキシル基含有アクリレートB1の合成]フラスコに、無水ヘキサヒドロフタル酸154g1モル、2-ヒドロキシエチルアクリレート116g1モル、ハイドロキノンモノメチルエーテル0.14g、酢酸ナトリウム0.54gを仕込み、70~80°Cの条件にて、酸価が208mgKOH/gになるまで反応させ、カルボキシル基含有アクリレートB1を得た。得られたアクリレートB1の炭素-炭素二重結合含有量は3.7mol/kg、芳香環含有量は0mol/kg、酸価は200mgKOH/gであった。[合成例6:カルボキシル基含有アクリレートB2の合成]多塩基酸を無水マレイン酸98g1モルに代えて、その他は合成例5と同様にして、カルボキシル基含有アクリレートB2を得た。得られたアクリレートB2の炭素-炭素二重結合含有量は4.7mol/kg、芳香環含有量は0mol/kg、酸価は260mgKOH/gであった。[合成例7:カルボキシル基含有アクリレートB3の合成]多塩基酸を無水コハク酸100g1モルに代えて、その他は合成例5と同様にして、カルボキシル基含有アクリレートB3を得た。得られたアクリレートB3の炭素-炭素二重結合含有量は4.7mol/kg、芳香環含有量は0mol/kg、酸価は260mgKOH/gであった。[実施例1~10及び比較例1~12]上記合成例で得られたウレタンアクリレートA1~A4及びカルボキシル基含有アクリレートB1~B3、下記に示す多官能アクリレートC1~C3、光重合開始剤及びシランカップリング剤、並びに、有機溶剤として酢酸ブチル、メチルエチルケトン、メチルイソブチルケトンを用いて、表1,2に記載の割合質量部で配合することにより、エネルギー線硬化型樹脂組成物を調製した。各樹脂組成物について、乾燥質量を基準とした酸価、炭素-炭素二重結合含有量計算値、芳香環含有量計算値、及び該二重結合含有量と芳香環含有量の合計値計算値を、表1,2中に示す。C1:ペンタエリスリトールトリ/テトラアクリレート第一工業製薬株製ニューフロンティアPET-3、炭素-炭素二重結合含有量=10mol/kg、芳香環含有量=0mol/kgC2:エチレンオキサイド変性4EOビスフェノールAジアクリレートC3:ジペンタエリスリトールペンタ/ヘキサアクリレートシランカップリング剤:3-アクリロキシプロピルトリメトキシシラン信越化学工業株製KBM-5103光重合開始剤:α-ヒドロキシアルキルフェノンBASF社製Irugacure184得られた樹脂組成物を、各種基材の表面に、バーコーターを用いて、乾燥膜厚が6μmとなるように塗布した。基材としては、ポリカーボネート板PC、日本テストパネル株製、アクリロニトリル-ブタジエン-スチレン樹脂板ABS、日本テストパネル株製、亜鉛メッキ鋼板太佑機材株製JFEエレクセルジンクJP、表面に酸化ケイ素蒸着膜からなるスパッタ層を持つフィルム、PETフィルム、及び、ガラス板を用いた。塗布後、80°Cのオーブンで1分間乾燥させてから、80W/cmの高圧水銀灯1灯を用いて、焦点距離8cm、積算照度200mJ/cm2で紫外線を2回照射して硬化させることにより試験片を作成した。続いて、上記試験片について、下記の方法で鉛筆硬度、密着性、耐屈曲性、耐溶剤性、耐汚染性を測定した。結果を表1,2に示す。1鉛筆硬度基材としてABSを用いた試験片について、JISK5600-5-4に準じて鉛筆引っかき試験を行い、塗膜の硬さを鉛筆引っかき試験機を用いて調べ、鉛筆の濃度記号で表した。2密着性JISK5600-5-6に準じ、試験片上の塗膜を貫通して、素地面に達する切り傷を碁盤目状につけ、この碁盤目の上に粘着テープをはり、はがした後の残った部分の個数を数えた。試験した個数100に対する残った個数xを、x/100と表示した。3耐屈曲性JISK5600-5-1に準じた耐屈曲性試験円筒形マンドレル法を行った。23°Cで16時間放置した10cm×5cmの長方形の試験片基材:PETフィルムについて、耐屈曲性試験を行い、塗膜の割れ及びはがれが起こり始めるマンドレルの直径を調べた。4耐溶剤性基材としてガラス板を用いた試験片について、ガーゼに溶剤を浸み込ませてから塗膜の上に置き、溶剤を乾燥させた後の塗膜外観の異常発生の有無を観察して、異常がない場合を○、異常がある場合白くなったり、剥離が生じたりした場合を×と評価した。溶剤としては、IPAイソプロピルアルコール、酢酸エチル、MEKメチルエチルケトンを用いた。5耐汚染性基材としてガラス板を用いた試験片について、油性の赤、黒、青のマーキングペンで約20mmの線を描き、18時間静置した。その後、エタノールでふき取り、塗膜が汚染されているか目視によって観察し、汚染なしを○、汚染ありを×と評価した。表1,2から分かるように、実施例1~10では、プラスチックフィルム、亜鉛メッキ鋼板、酸化ケイ素蒸着膜の全ての基材に対して、優れた密着性を有しており、しかも、耐屈曲性、耐溶剤性、耐汚染性に優れていた。これに対し、比較例1,3では、酸価が高すぎ、また二重結合含有量とベンゼン環含有量の合計が規定値よりも小さいため、耐溶剤性に劣っていた。比較例2では、二重結合含有量とベンゼン環含有量の合計が既定値よりも小さいため、MEKに対する耐溶剤性に劣っていた。比較例4では、酸価が高すぎたため、耐溶剤性に劣っていた。比較例5,6では、酸価が低すぎたため、酸化ケイ素膜に対する密着性に劣っていた。比較例7では、樹脂成分が芳香環を含まないウレタンアクリレートの単独であるため、酸化ケイ素膜に対する密着性に劣るとともに、硬度が低く、耐溶剤性、耐汚染性にも劣っていた。比較例8では、樹脂成分が多官能アクリレートの単独であるため、酸化ケイ素膜に対する密着性に劣るとともに、耐屈曲性に劣っていた。比較例9では、樹脂成分が芳香環含有ウレタンアクリレートの単独であるため、酸化ケイ素膜に対する密着性に劣るとともに、耐屈曲性及び耐汚染性にも劣っていた。比較例10では、カルボキシル基含有アクリレートを含まないので、基材に対する密着性に劣るとともに、耐屈曲性にも劣っていた。比較例11では、多官能アクリレートを含まないので、耐溶剤性及び耐汚染性に劣っていた。比較例12では、芳香環含有ウレタンアクリレートを含まないので、耐溶剤性に劣っていた。"